КОМПОНЕНТНАЯ СИСТЕМА ДЛЯ ПОЛУЧЕНИЯ СТЕРЖНЕЙ И ФОРМ

1. Компонентная система для отверждения смесей формовочных материалов, содержащая по меньшей мере следующие компоненты, пространственно отделенные друг от друга:
полиольный компонент, причем полиольный компонент содержит фенольную смолу бензилэфирного типа и растворитель;
изоцианатный компонент, состоящий из одного или более изоцианатных соединений с по меньшей мере 2 изоцианатными группами на молекулу;
причем фенольная смола бензилэфирного типа содержит по меньшей мере один фенол в качестве мономерного компонента, который замещен алифатической углеводородной группой и замещен по ароматическому кольцу алифатической углеводородной группой с 11-26 атомами углерода и 0-4 двойными связями, и часть замещенного углеводородными группами фенола в фенольной смоле составляет 0,5-20 вес. %;
отличающаяся тем, что полиольный компонент содержит растворитель, по меньшей мере 95 вес. % которого составляет неполярный растворитель, и при этом неполярный растворитель выбран из углеводородов, алкил-/алкоксисиланов, алкил-/алкоксисилоксанов и их смесей, и фенольная смола бензилэфирного типа растворена в растворителе.
2
1
12
1
4
2. Компонентная система по п. 1, где до 25 мол. % групп -CH-OH фенольной смолы бензилэфирного типа этерифицированы с C-C, в частности C-C-углеводородными группами.
3. Компонентная система по любому из предыдущих пунктов, где растворитель использован в количестве относительно полиольного компонента, составляющем 10-70 вес. %, особенно предпочтительно 26-55 вес. % и особенно предпочтительно 41-50 вес. %.
4. Компонентная система по любому из предыдущих пунктов, где фенольная смола содержит менее 2,5 вес. %, предпочтительно менее 2 вес. % свободного фенола.
5. Компонентная система по любому из предыдущих пунктов, где полиольный компонент также содержит свободный салигенин при весовом соотношении свободного фенола и свободного салигенина 1:более 1.
6. Компонентная система по любому из предыдущих пунктов, где неполярный растворитель представляет собой алкилбензол, предпочтительно алкилбензол с 7-13 атомами углерода, в частности, триметилбензол и пропилбензол.
6
22
7. Компонентная система по любому из предыдущих пунктов, где неполярный растворитель представляет собой C-Cалкан.
8. Компонентная система по любому из предыдущих пунктов, где алкил-/алкоксисилан представляет собой тетраэтилортосиликат или тетрапропилортосиликат, их олигомеры, а также их смесь.
T
9. Компонентная система по любому из предыдущих пунктов, где неполярный растворитель имеет значение E(30) менее 35.
10. Компонентная система по любому из предыдущих пунктов, где растворитель содержит сложный диэфир двухосновной карбоновой кислоты, предпочтительно разветвленной двухосновной карбоновой кислоты, в качестве сорастворителя.
11. Компонентная система по любому из предыдущих пунктов, где фенольная смола бензоилэфирного типа содержит фенол и крезол в качестве мономерных компонентов, причем мольная доля крезола, включенного в фенольную смолу, меньше или равна доле фенола, включенного в фенольную смолу.
12. Компонентная система по любому из предыдущих пунктов, где полиольный компонент: a) содержит менее 1,5 вес. % воды, особенно предпочтительно менее 1,0 вес. % и особенно предпочтительно менее 0,8 вес. % воды.
13. Компонентная система по любому из предыдущих пунктов, где полиольный компонент:
a) содержит менее 2 вес. %, особенно предпочтительно менее 1,5 вес. % и особенно предпочтительно менее 1,0 вес. % алифатических спиртов, или
b) в случае использования алкил-/алкоксисиланов, алкил-/алкоксисилоксанов или их смесей, содержит менее 1,5 вес. %, предпочтительно менее 1,0 вес. % и особенно предпочтительно менее 0,8 вес. % алифатических спиртов.
W
14. Компонентная система по любому из предыдущих пунктов, где фенольная смола имеет среднюю молекулярную массу (M) 600-1200 г/моль, в частности, 600-1000 г/моль, измеренную согласно DIN 5567-1.
15. Компонентная система по любому из предыдущих пунктов, также содержащая огнеупорный основной формовочный материал в качестве другого компонента, который пространственно отделен.
16. Компонентная система по любому из предыдущих пунктов, где фенол, замещенный алифатической углеводородной группой, дополнительно характеризуется как мономерный компонент одним или более из следующих признаков:
a) алифатическая углеводородная группа имеет 0-3 двойные связи;
b) фенол, замещенный алифатической углеводородной группой, включен в качестве мономера в количестве 0,5-15 вес. %, предпочтительно 2-12 вес. %, в фенольную смолу бензилэфирного типа;
c) алифатическая углеводородная группа связана в мета- или пара-положении, предпочтительно в мета-положении, фенольного мономерного компонента;
d) фенол, замещенный алифатической углеводородной группой, представляет собой кардол и/или карданол.
17. Смесь формовочных материалов, полученная объединением полиольного компонента и изоцианатного компонента, указанных в любом из пп. 1-16, и огнеупорного основного формовочного материала.
18. Способ получения форм, стержней или изложниц путем объединения полиольного компонента, изоцианатного компонента, указанных в любом из пп. 1-16, и огнеупорного основного формовочного материала и отверждения согласно способу холодного отверждения с использованием PU и способу в «холодных ящиках» с использованием PU.
19. Применение полиольного компонента в качестве элемента изоцианатного связующего, причем полиольный компонент содержит фенольную смолу бензилэфирного типа и растворитель;
изоцианатный компонент, состоящий из одного или более изоцианатных соединений с по меньшей мере 2 изоцианатными группами на молекулу;
причем фенольная смола содержит по меньшей мере один замещенный углеводородом фенол в качестве мономерного компонента, который замещен по ароматическому кольцу алифатической углеводородной группой с 11-26 атомами углерода и 0-4 двойными связями, и часть замещенного углеводородом фенола в фенольной смоле составляет 0,5-20 вес. %;
причем полиольный компонент содержит растворитель, по меньшей мере 95 вес. % которого составляет неполярный растворитель, и при этом неполярный растворитель выбран из углеводородов, алкил-/алкоксисиланов, алкил-/алкоксисилоксанов и их смесей, и фенольная смола бензилэфирного типа растворена в растворителе.
20. Применение по п. 19, где фенол, замещенный алифатической углеводородной группой, также характеризуется как мономерный компонент одним или более из следующих признаков:
a) алифатическая углеводородная группа имеет 0-3 двойные связи;
b) фенол, замещенный алифатической углеводородной группой, включен в качестве мономера в количестве 0,5-15 вес. %, предпочтительно 2-12 вес. %, в фенольную смолу бензилэфирного типа;
c) алифатическая углеводородная группа связана в мета- или пара-положении, предпочтительно в мета-положении, фенольного мономерного компонента;
d) фенол, замещенный алифатической углеводородной группой, представляет собой кардол и/или карданол.